ТЕРМИЧЕСКАЯ ДЕЗАКТИВАЦИЯ ГРАФИТА ВОССТАНАВЛИВАЮЩИМИ ГАЗАМИ

1. Способ, включающий стадии:
нагрева печи обжига до температуры 800-2000°C;
введения в печь обжига графита, загрязненного радионуклидами;
введения в печь обжига инертного газа;
введения в печь обжига восстанавливающего газа и
удаления переведенных в газовую фазу радионуклидов из печи обжига,
где количество вводимого восстанавливающего газа находится в диапазоне от 2 до 20% от общего количества вводимого в печь обжига газа.
2. Способ по п. 1, в котором газифицируется менее 5% графита.
3. Способ по п. 1, в котором температура составляет 1200-1500°C.
4. Способ по п. 1, в котором радионуклиды включают углерод-14 и из графита удаляется по меньшей мере 70% углерода-14.
5. Способ по п. 1, в котором радионуклиды включают углерод-14 и из графита удаляется по меньшей мере 90% углерода-14.
6. Способ по п. 1, в котором инертный газ включает по меньшей мере один газ из азота, гелия, и аргона, а восстанавливающий газ включает по меньшей мере один газ из водорода, гидразина, аммиака, монооксида углерода и пара углеводорода.
7. Способ по п. 1, в котором восстанавливающий газ включает один или несколько восстанавливающих газов, которые могут давать свободный водород, монооксид углерода (СО), аммоний или органический пар.
8. Способ по п. 1, дополнительно включающий стадию добавления окисляющего газа в печь обжига.
2
2
2
9. Способ по п. 8, в котором окисляющий газ включает по меньшей мере один газ из пара, диоксида углерода (СО), оксида азота (NO), кислорода (О), воздуха, спиртов (с ОН-группами) или других кислородсодержащих паров.
10. Способ по п. 1, в котором стадии введения в печь обжига инертного газа и введения в печь обжига восстанавливающего газа включают введение инертного газа и восстанавливающего газа в нижней части реактора и в котором инертный газ и восстанавливающий газ проходят через графит.
11. Способ по п. 1, дополнительно включающий стадию измельчения графита перед введением графита в печь обжига.
12. Способ по п. 1, в котором печь обжига включает реактор с вертикально ориентированным подвижным слоем и в котором стадия введения графита, загрязненного радионуклидами, в печь обжига включает введение графита в верхнюю часть печи обжига и в котором стадии введения в печь обжига инертного газа и введения в печь обжига восстанавливающего газа включают введение газов в нижнюю часть печи обжига.
13. Способ по п. 8, в котором количество окисляющего газа, добавляемого в печь обжига, находится в диапазоне от 1 до 10% от общего объема вводимого в печь обжига газа.